(57)【特許請求の範囲】
【請求項１】
側鎖にポリオキシアルキレン基を有するポリカルボン酸もしくはその無水物からなるポリマーが表面に付着している、ＢＥＴ比表面積が３０ｍ2／ｇ以上で、電子顕微鏡写真の画像解析によって求められる一次粒子の投影面積円相当径の平均が５〜５０ｎｍであり、該投影面積円相当径の変動係数が４０％以内にある粒状炭酸バリウム組成物粉末。
【請求項２】
ポリマーが、側鎖にポリオキシアルキレン基を有するポリカルボン酸無水物である請求項１に記載の粒状炭酸バリウム組成物粉末。
【請求項３】
ポリカルボン酸無水物が無水マレイン酸の重合体からなる請求項２に記載の粒状炭酸バリウム組成物粉末。
【請求項４】
ＢＥＴ比表面積が３０〜５０ｍ2／ｇの範囲にある請求項１に記載の粒状炭酸バリウム
組成物粉末。
【請求項５】
一次粒子のアスペクト比の平均が２以下である請求項１に記載の粒状炭酸バリウム組成物粉末。
【請求項６】
前記粒状炭酸バリウム組成物の粉末０．５ｇを濃度０．２質量％のヘキサメタリン酸ナトリウム水溶液５０ｍＬに投入し、次いで超音波ホモジナイザーにより出力８０Ｗで５分間分散処理することにより調製した懸濁液に含まれる粒子のレーザー回折散乱法により測定された体積基準の粒度分布から求められる体積基準の平均粒子径が０．５μｍ以下であって、粒子径が１μｍ以上の粒子の含有率が１０体積％以下である請求項１に記載の粒状炭酸バリウム組成物粉末。
【請求項７】
前記粒状炭酸バリウム組成物の粉末０．５ｇを濃度０．２質量％のヘキサメタリン酸ナトリウム水溶液５０ｍＬに投入し、次いで超音波ホモジナイザーにより出力８０Ｗで５分間分散処理することにより調製した懸濁液とした場合に、その懸濁液の波長６００ｎｍにおける吸光度が１．００以下である請求項１に記載の粒状炭酸バリウム組成物粉末。
【請求項８】
ＢＥＴ比表面積が３０ｍ2／ｇ以上の炭酸バリウム粉末を水性媒体中にて、平均粒子径
が１０〜１０００μｍの範囲にある粒状媒体を用いて、側鎖にポリオキシアルキレン基を有するポリカルボン酸もしくはその無水物からなるポリマーの存在下にて１０分以上粉砕し、次いで乾燥することからなる請求項１に記載の粒状炭酸バリウム組成物粉末の製造方法。
【請求項９】
炭酸バリウム粉末が、液温が５〜１５℃の範囲にあり、水酸化バリウム濃度が３〜２０質量％の範囲にある水酸化バリウム水性懸濁液を撹拌しながら、該懸濁液に二酸化炭素ガスを、クエン酸の存在下にて、該懸濁液中の水酸化バリウム１ｇに対して０．５〜２０ｍＬ／分の範囲の流量にて導入することにより、水酸化バリウムを炭酸化させて炭酸バリウム粒子を生成させることにより製造されたものである請求項８に記載の粒状炭酸バリウム組成物粉末の製造方法。
【請求項１０】
側鎖にポリオキシアルキレン基を有するポリカルボン酸もしくはその無水物からなるポリマーを、炭酸バリウム水性懸濁液の固形分に対して０．１〜２０質量％の範囲にて存在させる請求項８に記載の粒状炭酸バリウム組成物粉末の製造方法。
【発明の詳細な説明】
【技術分野】
【０００１】
本発明は、水性媒体への分散性が高い粒状炭酸バリウム組成物粉末及びその製造方法に関するものである。
【背景技術】
【０００２】
炭酸バリウム粉末の用途の一つとして、チタン酸バリウム粉末などの誘電体セラミック粉末の製造原料の用途がある。誘電体セラミック粉末は、積層セラミックコンデンサの誘電体セラミック層の構成材料として利用されている。
【０００３】
電子機器の小型化に伴って、積層セラミックコンデンサにおいても小型化が求められている。積層セラミックコンデンサの小型化のためには、積層セラミックコンデンサの誘電体セラミック層の薄層化が必要となる。この誘電体セラミック層の薄層化のためには、微細な誘電体セラミック粉末が不可欠である。
【０００４】
微細なチタン酸バリウム粉末を製造するには、微細で、かつ反応性の高い、すなわちＢＥＴ比表面積の大きい二酸化チタン粉末や炭酸バリウム粉末が必要となる。
【０００５】
ＢＥＴ比表面積の大きい炭酸バリウム粉末を製造する方法として、特許文献１には、炭酸バリウムスラリーと粒状媒体との混合物を、好ましくは多価アルコール、アスコルビン酸、ピロリン酸、カルボン酸及びカルボン酸塩から選ばれる粒子成長抑制剤の存在下にて粒状媒体が高速で流動する状態で流動処理する方法が開示されている。この特許文献１には、上記の方法を利用することによって、ＢＥＴ比表面積が５〜５０ｍ2／ｇ、レーザー
回折法により求められる平均粒径が０．０１〜１．０μｍの炭酸バリウム粉末が得られる旨の記載がある。なお、特許文献１には、粒子成長抑制剤として用いることができるカルボン酸及びカルボン酸塩の例として、クエン酸、カルボキシメチルセルロース、シュウ酸、マロン酸、コハク酸、リンゴ酸、マレイン酸、酒石酸、アジピン酸、アクリル酸、ポリカルボン酸、ポリアクリル酸、及びこれらのナトリウム塩、アンモニウム塩の記載がある。
【０００６】
一方、微細な二酸化チタン粉末の製造方法としては、特許文献２に硫酸チタニルを水とアルコールとの混合溶液に溶解した後、その溶液を加熱還流する方法が開示されている。この特許文献２によれば、この方法を利用することによって、平均粒子径で５．５〜１２．０ｎｍのナノオーダーの二酸化チタン粉末が得られるとされている。
【特許文献１】特開２００４−５９３７２号公報
【特許文献２】特開平１１−１３２１号公報
【発明の開示】
【発明が解決しようとする課題】
【０００７】
前記特許文献１に開示されているように、炭酸バリウム粉末を水性媒体中にて粒状媒体を用いて粉砕処理することによって、微細な炭酸バリウム粒子を得ることは可能である。しかしながら、炭酸バリウム粒子は微細になるに伴って凝集性が強くなり、凝集粒子を形成し易くなる傾向がある。このため、水性媒体中にて得られた微細な炭酸バリウム粒子を一旦乾燥して粉末にすると、微細な微粒子として水性溶媒に再分散させることが難しくなることがある。特に、チタン酸バリウム粉末の製造においては、二酸化チタン粉末と炭酸バリウム粉末とを湿式混合法により混合することが一般的に行なわれている。従って、チタン酸バリウム粉末の原料として用いる炭酸バリウム粉末は、水性媒体への分散性が高い方が好ましい。
従って、本発明の目的は、水性媒体への分散性が高い炭酸バリウム粉末及びその製造方法を提供することにある。
【課題を解決するための手段】
【０００８】
本発明は、側鎖にポリオキシアルキレン基を有するポリカルボン酸もしくはその無水物からなるポリマーが表面に付着している、ＢＥＴ比表面積が３０ｍ2／ｇ以上で、一次粒子の投影面積円相当径の平均が５〜５０ｎｍであり、該投影面積円相当径の変動係数が４０％以内にある粒状炭酸バリウム組成物粉末にある。投影面積円相当径は、市販の画像解析ソフトウェアを用いて、電子顕微鏡写真に撮された個々の一次粒子の画像を解析することにより求めることができる。
【０００９】
本発明の粒状炭酸バリウム組成物粉末の好ましい態様は次の通りである。
（１）ポリマーが側鎖にポリオキシアルキレン基を有するポリカルボン酸無水物である。（２）上記のポリカルボン酸無水物が無水マレイン酸の重合体からなる。
（３）ＢＥＴ比表面積が３０〜５０ｍ2／ｇの範囲にある。
（４）一次粒子のアスペクト比の平均が２以下である。
（５）測定対象の粉末０．５ｇを濃度０．２質量％のヘキサメタリン酸ナトリウム水溶液５０ｍＬに投入し、次いで超音波ホモジナイザーにより出力８０Ｗで５分間分散処理することにより調製した懸濁液に含まれる粒子のレーザー回折散乱法により測定された体積基準の粒度分布から求められる体積基準の平均粒子径が０．５μｍ以下であって、粒子径が１μｍ以上の粒子の含有率が１０体積％以下である。
（６）測定対象の粉末０．５ｇを濃度０．２質量％のヘキサメタリン酸ナトリウム水溶液５０ｍＬに投入し、次いで超音波ホモジナイザーにより出力８０Ｗで５分間分散処理することにより調製した懸濁液とした場合に、その懸濁液の波長６００ｎｍにおける吸光度が１．００以下である。
【００１０】
本発明はまた、ＢＥＴ比表面積が３０ｍ2／ｇ以上の炭酸バリウム粉末を水性媒体中にて、平均粒子径が１０〜１０００μｍの範囲にある粒状媒体を用いて、側鎖にポリオキシアルキレン基を有するポリカルボン酸もしくはその無水物からなるポリマーの存在下にて１０分以上粉砕し、次いで乾燥することからなる上記本発明の粒状炭酸バリウム組成物粉末の製造方法にもある。
【００１１】
本発明の粒状炭酸バリウム組成物粉末の製造方法における好ましい態様は次の通りである。
（１）炭酸バリウム粉末が、液温が５〜１５℃の範囲にあり、水酸化バリウム濃度が３〜２０質量％の範囲にある水酸化バリウム水性懸濁液を撹拌しながら、該懸濁液に二酸化炭素ガスを、クエン酸の存在下にて、該懸濁液中の水酸化バリウム１ｇに対して０．５〜２０ｍＬ／分の範囲の流量にて導入することにより、水酸化バリウムを炭酸化させて炭酸バリウム粒子を生成させることにより製造されたものである。
（２）側鎖にポリオキシアルキレン基を有するポリカルボン酸もしくはその無水物からなるポリマーを、炭酸バリウム水性懸濁液の固形分に対して０．１〜２０質量％の範囲にて存在させる。
【発明の効果】
【００１２】
本発明の粒状炭酸バリウム組成物粉末は、従来の炭酸バリウム粉末と比べて微細で、かつ工業的に実用性の高い分散方法を用いて、一次粒子もしくはそれに近い微粒子として水性媒体に分散させることができる。従って、本発明の粒状炭酸バリウム組成物粉末を、湿式混合法を用いて、他の無機物微粉末と混合することにより、容易に均一な粉末混合物を得ることができる。
また、本発明の粒状炭酸バリウム組成物粉末の製造方法を利用することにより、微細でかつ水性媒体への分散性の高い粒状炭酸バリウム組成物粉末を工業的に容易に製造することが可能となる。
【発明を実施するための最良の形態】
【００１３】
本発明の粒状炭酸バリウム組成物粉末は、一次粒子のサイズが投影面積円相当径の平均として５〜５０ｎｍの範囲にあり、その投影面積円相当径の平均に対する変動係数が４０％以内にある。
本発明において、投影面積円相当径（ヘイウッド径ともいう）は、粒子の投影面積と同じ面積を持つ円の直径を意味する。一次粒子の投影面積円相当径は、電子顕微鏡写真の画像解析、すなわち電子顕微鏡写真に写された個々の一次粒子毎に投影面積を求めて、その投影面積と同じ面積を持つ円の直径を算出することにより求めることができる。変動係数は、投影面積円相当径の標準偏差を投影面積円相当径の平均値で割った値の百分率を意味する。一次粒子の投影面積円相当径の平均は、５〜３０ｎｍの範囲にあることが好ましく、５〜２５ｎｍの範囲にあることが特に好ましい。一次粒子の投影面積円相当径の平均に対する変動係数は、３５％以内にあることが好ましい。
【００１４】
本発明の粒状炭酸バリウム組成物粉末は、その表面に、側鎖にポリオキシアルキレン基を有するポリカルボン酸もしくはその無水物からなるポリマーが付着している。このポリマーは、側鎖のポリオキシアルキレン基が親水性であるため、粒状炭酸バリウム組成物粉末の水性媒体への分散性を向上させる効果がある。粒状炭酸バリウム組成物粉末の表面に付着しているポリマーは、側鎖にポリオキシアルキレン基を有するポリカルボン酸無水物であることが好ましい。ポリカルボン酸無水物は、無水マレイン酸の重合体からなることが好ましい。側鎖にポリオキシアルキレン基を有するポリカルボン酸無水物の例としては、日本油脂株式会社製のマリアリムＡＫＭ−０５３１、マリアリムＡＫＭ−１５１１−６０、マリアリムＨＫＭ−５０Ａ、マリアリムＨＫＭ−１５０Ａを挙げることができる。粒状炭酸バリウム組成物粉末の表面に上記のポリマーが付着していることは、フーリエ変換赤外分光測定装置（ＦＴ−ＩＲ）を用いて、組成物粉末表面の赤外吸収スペクトルにより確認することができる。
【００１５】
本発明の粒状炭酸バリウム組成物粉末は、一次粒子が立方体状もしくは球状又はこれらに近い形状であることが好ましい。一次粒子のアスペクト比（長径／短径）の平均は、２以下であることが好ましい。アスペクト比は、粒子の外郭に接するように、かつその面積が最も小さくなるように描いた長方形の長辺と短辺との比を意味する。
【００１６】
本発明の粒状炭酸バリウム組成物粉末は、ＢＥＴ比表面積が３０ｍ2／ｇ以上の炭酸バリウム粉末を水性媒体中にて、平均粒子径が１０〜１０００μｍの範囲にある粒状媒体を用いて、側鎖にポリオキシアルキレン基を有するポリカルボン酸もしくはその無水物からなるポリマーの存在下にて１０分以上粉砕し、次いで乾燥することからなる方法により製造することができる。
【００１７】
ＢＥＴ比表面積が３０ｍ2／ｇ以上の炭酸バリウム粉末は、液温が５〜１５℃の範囲にあり、水酸化バリウム濃度が３〜２０質量％の範囲にある水酸化バリウム水性懸濁液を撹拌しながら、該懸濁液に二酸化炭素ガスを、クエン酸の存在下にて、該懸濁液中の水酸化バリウム１ｇに対して０．５〜２０ｍＬ／分の範囲の流量にて導入することにより、水酸化バリウムを炭酸化させて炭酸バリウム粒子を生成させることにより製造することができる。
【００１８】
水酸化バリウム懸濁液の水酸化バリウム濃度は、３〜１０質量％の範囲にあることが好ましい。水酸化バリウム懸濁液に添加するクエン酸の量は、生成する炭酸バリウム粒子に対して３〜１０質量％の範囲であることが好ましく、３〜７質量％の範囲にあることがより好ましい。
【００１９】
水酸化バリウム懸濁液に導入する二酸化炭素ガスの流量は、懸濁液中の水酸化バリウム１ｇに対して０．５〜２０ｍＬ／分の範囲、好ましくは０．５〜１０ｍＬ／分の範囲となる流量である。二酸化炭素ガスは、単独で水酸化バリウム懸濁液に導入してもよいし、窒素、アルゴン、酸素及び空気などの水酸化バリウムに対して不活性なガスとの混合ガスとして水酸化バリウム懸濁液に導入してもよい。水酸化バリウムの炭酸化の終点は、懸濁液のｐＨが７以下となった時点とすることができる。
【００２０】
水酸化バリウムの炭酸化により生成した炭酸バリウム粒子は、ろ過、デカンテーションあるいは遠心分離などの通常の方法により懸濁液から分離して、水などで洗浄した後、乾燥することができる。また、懸濁液を直接噴霧乾燥してもよい。
【００２１】
本発明では、上記のようにして得た炭酸バリウム粒子を水性媒体中にてセラミック製ビーズを用いて、側鎖にポリオキシアルキレン基を有するポリカルボン酸もしくはその無水物からなるポリマーの存在下で粉砕し、次いで乾燥することによって、微細な炭酸バリウム粉末を製造する。
【００２２】
炭酸バリウム粒子の粉砕に用いる炭酸バリウム水性懸濁液は、炭酸バリウム粒子が水性媒体に、全体量に対する固形分量として５〜４０質量％の範囲となる量にて分散されていることが好ましい。
【００２３】
側鎖にポリオキシアルキレン基を有するポリカルボン酸もしくはその無水物からなるポリマーの添加量は、炭酸バリウム水性懸濁液の固形分に対して０．５〜２０質量％、特に１〜１０質量％となる範囲であることが好ましい。
【００２４】
炭酸バリウム粒子の粉砕に用いる炭酸バリウム水性懸濁液は、水酸化バリウム懸濁液の炭酸化により得られた炭酸バリウム懸濁液をそのまま、あるいは濃縮して用いてもよい。また、水酸化バリウム懸濁液の炭酸化により得られた炭酸バリウム懸濁液を一旦乾燥させ、炭酸バリウム粉末として、この炭酸バリウム粉末を再度、水性媒体に分散させて調製してもよい。
【００２５】
セラミック製ビーズとしては、酸化ジルコニウムビーズや酸化アルミニウムビーズなどの通常の粉砕操作に用いられる公知のビーズを用いることができる。ビーズの平均粒子径は、一般に１０〜１０００μｍ、特に３０〜５００μｍの範囲にあることが好ましい。
【００２６】
粉砕装置には、通常の粒子の粉砕に用いられる公知のメディアミルを用いることができる。メディアミルを用いて炭酸バリウム粒子を粉砕する際のビーズ撹拌羽根の周速は３〜１５ｍ／分の範囲にあることが好ましく、５〜９ｍ／分の範囲にあることが特に好ましい。
【００２７】
粉砕時間は、炭酸バリウム水性懸濁液の炭酸バリウム濃度やセラミック製ビーズの平均粒子径などの要因により異なるが、ミル内の滞留時間で通常は１〜２００分、好ましくは１０〜１００分である。側鎖にポリオキシアルキレン基を有するポリカルボン酸もしくはその無水物からなるポリマーは、粉砕の開始前、あるいは粉砕の途中で炭酸バリウム水性懸濁液に添加することができる。
【００２８】
粉砕後の炭酸バリウム水性懸濁液は、懸濁液の乾燥に通常用いられる装置を用いて乾燥することができるが、スプレードライヤあるいはドラムドライヤを用いて乾燥することが好ましい。
【００２９】
本発明の粒状炭酸バリウム組成物粉末は、従来の炭酸バリウム粉末と比べて、一次粒子が微細で、かつ粒子サイズが揃ったものである。このため、本発明の粒状炭酸バリウム組成物粉末を、超音波分散などの工業的に実用性の高い分散方法を用いて水性媒体に分散させると、炭酸バリウムが一次粒子もしくはそれに近い微粒子として分散した炭酸バリウム懸濁液を得ることができる。例えば、本発明の粒状炭酸バリウム組成物粉末０．５ｇを濃度０．２質量％のヘキサメタリン酸ナトリウム水溶液５０ｍＬに投入し、次いで超音波ホモジナイザーにより出力８０Ｗで５分間分散処理することにより調製した懸濁液は、レーザー回折散乱法によって測定された体積基準の粒度分布から求められる体積基準の平均粒子径が、通常は０．５μｍ以下、好ましくは０．３μｍ以下で、粒子径が１μｍ以上の粒子の含有率が、通常は１０体積％以下、好ましくは５体積％以下であり、凝集粒子が少ない。このため、その炭酸バリウム懸濁液は、波長６００ｎｍにおける吸光度が１．００以下、特に０．１０〜０．９０の範囲と小さい値を示す。なお、上記の方法により求められる体積基準の平均粒子径は、一次粒子の投影面積円相当径の平均の１〜２０倍の範囲にあることが好ましく、１〜１０倍の範囲にあることが特に好ましい。
【００３０】
以上のように本発明の粒状炭酸バリウム組成物粉末は、微細で、かつ水性媒体への分散性が高いため、湿式混合法などの通常の方法を用いて、二酸化チタンなどの他の無機物粉末と均一に混合することができる。従って、本発明の粒状炭酸バリウム組成物粉末は、微細で、かつ組成が均一なことが要求されるチタン酸バリウムなどの誘電体セラミック粉末の原料粉末として有利に使用することができる。
【実施例】
【００３１】
［実施例１］
冷却装置付き反応容器に、純水３０００ｇを投入し、水温を１０℃に調節した後、純水にクエン酸・１水和物１３．９ｇと、水酸化バリウム・８水和物４０４．８ｇとを加えて混合して、水酸化バリウム濃度６．４質量％、クエン酸濃度０．３７質量％（生成する炭酸バリウムに対して５質量％）の水酸化バリウム懸濁液を調製した。
この水酸化バリウム懸濁液の液温を１０℃にした後、ポリテトラフルオロエチレン製撹拌翼にて４００ｒｐｍの回転速度で撹拌しながら、懸濁液に二酸化炭素ガスを０．５Ｌ／分（水酸化バリウム１ｇに対して２．３ｍＬ／分）の流量にて、懸濁液のｐＨが７．０になるまで導入して、水酸化バリウムを炭酸化させて、炭酸バリウム粒子の懸濁液を製造した。なお、二酸化炭素ガス導入中は、懸濁液の液温は１０℃に調節した。得られた炭酸バリウム粒子の懸濁液の一部を取り出して、ろ過し、水洗した後、乾燥した。得られた炭酸バリウム粉末のＢＥＴ比表面積は、５３．３ｍ2／ｇであった。また、得られた炭酸バリウム粉末を電界放射型走査電子顕微鏡（ＦＥ−ＳＥＭ、（株）日立ハイテクノロジーズ製Ｓ−４８００）を用いて観察したところ、炭酸バリウム粉末の粒子形状は針状であることが確認された。
【００３２】
得られた炭酸バリウム水性懸濁液を、メディアミルに投入し、直径３００μｍの酸化ジルコニウム製ビーズを用いて、ビーズ充填量８０体積％、ローター周速７．０ｍ／秒の条件にて、炭酸バリウム粒子を粉砕した。滞留時間が３０分を経過した時点で、側鎖にポリオキシアルキレン基を有するポリカルボン酸無水物からなるポリマー分散剤（日本油脂（株）製、マリアリムＡＫＭ−１５１１−６０）を懸濁液中の固形分に対して８質量％となる量にて添加して、さらに同じ条件で滞留時間が６０分間となるまで粉砕処理した。次いで、粉砕処理終了後の炭酸バリウム水性懸濁液を、スプレードライヤにて乾燥した。
【００３３】
粉砕処理終了後の炭酸バリウム懸濁液を、ドラムドライヤにて乾燥して、炭酸バリウム粉末を得た。得られた炭酸バリウム粉末の表面をフーリエ変換赤外分光測定装置（ＦＴ−ＩＲ）を用いて１回反射ＡＴＲ法（ダイヤモンド４５°、分解能４ｃｍ-1）にて分析した。その結果、側鎖にポリオキシアルキレン基を有するポリカルボン酸無水物からなるポリマー分散剤に起因する赤外吸収ピークが検出され、炭酸バリウム粉末は表面に、側鎖にポリオキシアルキレン基を有するポリカルボン酸無水物からなるポリマー分散剤が付着している組成物粉末であることが確認された。
【００３４】
得られた炭酸バリウム粉末をＦＥ−ＳＥＭを用いて観察した。その結果、炭酸バリウム粉末の粒子形状は粒状であることが確認された。ＦＥ−ＳＥＭ写真から画像解析ソフトウェア（（株）マウンテック製、ＭａｃＶｉｅｗ  ｖｅｒ３．５）を用いて、一次粒子の投影面積円相当径とアスペクト比を測定した結果、投影面積円相当径の平均は３０ｎｍであり、その投影面積円相当径の平均に対する変動係数は２０．５％であり、そしてアスペクト比の平均は１．３１であった。また、得られた炭酸バリウム粉末のＢＥＴ比表面積は３９．３ｍ2／ｇであった。
【００３５】
上記の粒状炭酸バリウム組成物粉末０．５ｇと濃度０．２質量％のヘキサメタリン酸ナトリウム水溶液５０ｍＬとを、容量１００ｍＬのガラス製ビーカに投入し、超音波ホモジナイザー（ＵＳ−３００Ｔ、定格出力：３００Ｗ、直径２６ｍｍチップ使用、（株）日本精機製作所製）に出力８０Ｗ（電流値：３００μＡ）で５分間分散処理を行なって粒状炭酸バリウム組成物懸濁液を調製した。そして、該懸濁液に含まれる炭酸バリウム粒子の体積基準の粒度分布と吸光度とを測定した。その結果、体積基準の粒度分布から求めた平均粒子径は０．１４μｍ、粒子径が１μｍ以上の粒子の含有率は３．７体積％であり、吸光度は０．８０であった。この結果から、該懸濁液には、微細な炭酸バリウム組成物粒子が均一に分散していることが確認された。
【００３６】
［粒度分布の測定方法］
粒状炭酸バリウム組成物懸濁液を、レーザー回折散乱式粒度分布測定装置［日機装（株）製、マイクロトラック粒度分布測定装置９３２０ＨＲＡ（Ｘ−１００）］に投入し、体積基準の粒度分布を測定する。
【００３７】
［吸光度の測定方法］
粒状炭酸バリウム組成物懸濁液と濃度０．２質量％のヘキサメタリン酸ナトリウム水溶液とを、それぞれ開口径１×１ｃｍの石英製吸光度測定用角柱セルに投入して、分光光度計（（株）日立ハイテクノロジーズ製、分光光度計Ｕ−２８００）を用いて波長６００ｎｍの吸光度を測定し、粒状炭酸バリウム組成物懸濁液の吸光度から濃度０．２質量％のヘキサメタリン酸ナトリウム水溶液の吸光度を引いた値を求める。
【００３８】
［比較例１］
側鎖にポリオキシアルキレン基を有するポリカルボン酸無水物からなるポリマー分散剤の代わりに、ポリカルボン酸アンモニウム分散剤（サンノプコ（株）製、ＳＮディスパーサント５４６８）を懸濁液の固形分に対して８質量％となるように添加する以外は、実施例１と同様にして炭酸バリウム粉末を製造した。
【００３９】
得られた炭酸バリウム粉末の表面を実施例１と同様にＦＴ−ＩＲを用いて１回反射ＡＴＲ法にて分析した。その結果、ポリカルボン酸アンモニウム分散剤に起因する赤外吸収ピークが検出され、炭酸バリウム粉末の表面に、ポリカルボン酸アンモニウム分散剤が付着していることが確認された。
【００４０】
得られた炭酸バリウム粉末をＦＥ−ＳＥＭを用いて観察した。その結果、炭酸バリウム粉末の粒子形状は粒状であることが確認された。ＦＥ−ＳＥＭ写真から画像解析ソフトウェアを用いて、一次粒子の投影面積円相当径とアスペクト比を測定した結果、投影面積円相当径の平均は３０ｎｍであり、その投影面積円相当径の平均に対する変動係数は２２．０％であり、そしてアスペクト比の平均は１．３１であった。また、得られた炭酸バリウム粉末のＢＥＴ比表面積は８０．０ｍ2／ｇであった。
【００４１】
上記の粒状炭酸バリウム組成物粉末０．５ｇと濃度０．２質量％のヘキサメタリン酸ナトリウム水溶液５０ｍＬとを、容量１００ｍＬのガラス製ビーカに投入し、実施例１と同様に分散処理を行なって粒状炭酸バリウム組成物懸濁液を調製した。そして、該懸濁液に含まれる炭酸バリウム粒子の体積基準の粒度分布と吸光度とを実施例１と同様に測定した。その結果、体積基準の粒度分布から求めた平均粒子径は９．８７μｍ、粒子径が１μｍ以上の粒子の含有率は１００体積％であり、吸光度は１．７０であった。この結果から、該懸濁液には、炭酸バリウム組成物粒子が大きな凝集体を形成して分散していることが確認された。